ПОЛИКРИСТАЛЛИЧЕСКИЕ АЛМАЗНЫЕ РЕЗЦЫ ПОВЫШЕННОЙ ПРОЧНОСТИ И ТЕРМОСТОЙКОСТИ

1. Способ изготовления термостойкого поликристаллического алмазного резца, включающий этапы, на которых:
соединяют подложку с поликристаллической алмазной пластиной для образования алмазного резца, причем поликристаллическая алмазная пластина сформирована из поликристаллической алмазной структуры с множеством промежуточных полостей и каталитического материала, заполняющего одну или несколько промежуточных полостей; при этом указанная поликристаллическая алмазная пластина содержит режущую поверхность; первую скошенную грань, проходящую от контура режущей поверхности, наружу под первым углом к подложке; вторую скошенную грань, проходящую от контура первой скошенной кромки наружу под вторым углом к подложке; и боковую поверхность, проходящую от контура второй скошенной грани к подложке;
удаляют по меньшей мере часть каталитического материала, находящегося внутри поликристаллической алмазной пластины, начиная с режущей поверхности до определенной глубины поликристаллической алмазной пластины, оставляя при этом каталитический материал вдоль всей боковой поверхности режущей пластины.
2. Способ по п. 1, в котором удаление по меньшей мере части каталитического материала, располагаемого внутри поликристаллической алмазной пластины, начинают с режущей поверхности первой скошенной грани и с по меньшей мере одного участка второй скошенной грани.
3. Способ по п. 2, в котором глубина удаления каталитического материала составляет менее 0,1 мм и более 0 мм.
4. Способ по п. 2, в котором глубина удаления каталитического материала составляет менее 0,5 мм и равна или превышает 0,1 мм.
5. Способ по п. 1, в котором глубина удаления каталитического материала составляет менее 0,1 мм и более 0 мм.
6. Способ по п. 1, в котором глубина удаления каталитического материала составляет менее 0,5 мм и равна или превышает 0,1 мм.
7. Способ по п. 1, дополнительно включающий этап, на котором создают защиту на по меньшей мере одном участке второй скошенной кромки и боковой поверхности для предотвращения удаления каталитического материала.
8. Способ по п. 1, в котором защиту по меньшей мере одного участка второй скошенной кромки и боковой поверхности для предотвращения удаления каталитического материала обеспечивают посредством кожуха, располагаемого вокруг по меньшей мере боковой поверхности.
9. Способ по п. 8, в котором кожух охватывает участок второй скошенной кромки.
10. Способ по п. 1, в котором первый угол равен или больше 45°, но меньше 90°.
11. Способ по п. 1, в котором первый угол больше 0°, но меньше 90°.
12. Способ по п. 1, в котором второй угол больше 1°, но меньше 4°.
13. Способ по п. 1, в котором второй угол больше 0°, но меньше 90°.
14. Способ по п. 1, в котором длина первой скошенной кромки меньше длины второй скошенной кромки.
15. Способ по п. 1, в котором длина первой скошенной кромки больше или равна длине второй скошенной кромки.
16. Термостойкий поликристаллический резец, содержащий подложку и соединенную с ней поликристаллическую алмазную пластину, сформированную из поликристаллической алмазной структуры, образующей множество промежуточных полостей, и каталитического материала, заполняющего часть этих промежуточных полостей, причем поликристаллическая алмазная пластина содержит режущую поверхность, отдаленную от подложки; противолежащую ей поверхность, примыкающую к подложке; первую скошенную грань, проходящую от контура режущей поверхности, наружу под первым углом к подложке; вторую скошенную грань, проходящую от контура первой скошенной кромки наружу под вторым углом к подложке; боковую поверхность, проходящую от контура второй скошенной поверхности к противолежащей поверхности, причем боковая поверхность расположена, по существу, перпендикулярно режущей поверхности; отходящую от, по меньшей мере, режущей поверхности вглубь поликристаллической алмазной пластины обработанную область, из промежуточных полостей которой удален каталитический материал; и проходящую от обработанной области к противолежащей поверхности необработанную область, в промежуточных полостях которой содержится каталитический материал, причем необработанная область распространяется на всю боковую поверхность и противолежащую поверхность, а обработанная область распространяется на режущую поверхность, первую скошенную грань и по меньшей мере один участок второй скошенной грани.
17. Термостойкий поликристаллический резец по п. 16, в котором глубина удаления каталитического материала измерена от режущей поверхности первой скошенной поверхности и по меньшей мере одного участка второй скошенной грани.
18. Термостойкий поликристаллический резец по п. 17, в котором глубина удаления каталитического материала составляет менее 0,1 мм и более 0 мм.
19. Термостойкий поликристаллический резец по п. 17, в котором глубина удаления каталитического материала составляет менее 0,5 мм и равна или превышает 0,1 мм.
20. Термостойкий поликристаллический резец по п. 16, в котором глубина удаления каталитического материала измерена от режущей поверхности.
21. Термостойкий поликристаллический резец по п. 20, в котором глубина удаления каталитического материала составляет менее 0,1 мм и более 0 мм.
22. Термостойкий поликристаллический резец по п. 20, в котором глубина удаления каталитического материала составляет менее 0,5 мм и равна или превышает 0,1 мм.
23. Термостойкий поликристаллический резец по п. 16, в котором первый угол равен или больше 45° и меньше 90°.
24. Термостойкий поликристаллический резец по п. 16, в котором первый угол больше 0° и меньше 90°.
25. Термостойкий поликристаллический резец по п. 16, в котором второй угол больше 1° и меньше 4°.
26. Термостойкий поликристаллический резец по п. 16, в котором второй угол больше 0° и меньше 90°.
27. Термостойкий поликристаллический резец по п. 16, в котором длина первой скошенной кромки меньше длины второй скошенной кромки.
28. Термостойкий поликристаллический резец по п. 16, в котором длина первой скошенной кромки больше или равна длине второй скошенной кромки.